(57)【要約】【課題】  アジルサルタンの中間体となるアジルサルタンアルキルエステル、および新規結晶形を有するアジルサルタンメチルエステルを製造する方法、および得られた化合物から、高純度アジルサルタンを製造する方法を提供する。【解決手段】アジルサルタンアルキルエステル及び／またはアジルサルタンメチルエステルをアセトン、又はアセトンとアルコールの混合溶媒中で結晶化させることで高純度のアジルサルタンアルキルエステル及び／またはアジルサルタンメチルエステルを製造する方法を提供する。【選択図】  図１
2018076258.tif 000002
【特許請求の範囲】
【請求項１】
下記式（１）
【化１】
2018076258.tif 000014
（式中、Ｒ１はアルキル基である）
で示されるアルキル  ２−エトキシ−１−［［２’−（２，５−ジヒドロ−５−オキソ−１，２，４−オキサジアゾール−３−イル）ビフェニル−４−イル］メチル］ベンズイミダゾール−７−カルボキシラートを、
アセトン、又はアセトンとアルコールとの混合溶媒中で結晶化させる
ことを特徴とするアルキル  ２−エトキシ−１−［［２’−（２，５−ジヒドロ−５−オキソ−１，２，４−オキサジアゾール−３−イル）ビフェニル−４−イル］メチル］ベンズイミダゾール−７−カルボキシラートの製造方法。
【請求項２】
前記式（１）で示されるアルキル  ２−エトキシ−１−［［２’−（２，５−ジヒドロ−５−オキソ−１，２，４−オキサジアゾール−３−イル）ビフェニル−４−イル］メチル］ベンズイミダゾール−７−カルボキシラートが、
メチル  ２−エトキシ−1−［［２’−（２，５−ジヒドロ−５−オキソ−１，２，４−オキサジアゾール−３−イル）ビフェニル−４−イル］メチル］ベンズイミダゾール−７−カルボキシラートであることを特徴とする請求項１に記載の製造方法。
【請求項３】
Ｃｕ−Ｋα線を用いるＸ線回折により、少なくとも、２θ＝９．２±０．２°、１５．８±０．２°、２２．１±０．２°に特徴的なピークを有するメチル  ２−エトキシ−１−［［２’−（２，５−ジヒドロ−５−オキソ−１，２，４−オキサジアゾール−３−イル）ビフェニル−４−イル］メチル］ベンズイミダゾール−７−カルボキシラート。
【請求項４】
少なくとも、１５０〜１６５℃の温度範囲、および１８５〜１９５℃の温度範囲に融点を有するメチル  ２−エトキシ−１−［［２’−（２，５−ジヒドロ−５−オキソ−１，２，４−オキサジアゾール−３−イル）ビフェニル−４−イル］メチル］ベンズイミダゾール−７−カルボキシラート。
【請求項５】
請求項１に方法により、前記式（１）で示されるアルキル  ２−エトキシ−1−［［２’−（２，５−ジヒドロ−５−オキソ−１，２，４−オキサジアゾール−３−イル）ビフェニル−４−イル］メチル］ベンズイミダゾール−７−カルボキシラートを製造した後、
得られたアルキル  ２−エトキシ−1−［［２’−（２，５−ジヒドロ−５−オキソ−１，２，４−オキサジアゾール−３−イル）ビフェニル−４−イル］メチル］ベンズイミダゾール−７−カルボキシラートを加水分解することにより、
下記式（２）
【化２】
2018076258.tif 000015
で示される２−エトキシ−1−［［２’−（２，５−ジヒドロ−５−オキソ−１，２，４−オキサジアゾール−３−イル）ビフェニル−４−イル］メチル］ベンズイミダゾール−７−カルボン酸を製造する方法。
【請求項６】
請求項３又は４に記載のメチル  ２−エトキシ−1−［［２’−（２，５−ジヒドロ−５−オキソ−１，２，４−オキサジアゾール−３−イル）ビフェニル−４−イル］メチル］ベンズイミダゾール−７−カルボキシラートを加水分解することにより、
下記式（２）
【化３】
2018076258.tif 000016
で示される２−エトキシ−1−［［２’−（２，５−ジヒドロ−５−オキソ−１，２，４−オキサジアゾール−３−イル）ビフェニル−４−イル］メチル］ベンズイミダゾール−７−カルボン酸を製造する方法。
【発明の詳細な説明】
【技術分野】
【０００１】
本発明は、アジルサルタンアルキルエステルの新規な製造方法に関するものである。さらに、新規な結晶形を有するアジルサルタンメチルエステルに関するものである。また、その方法により得られたアジルサルタンアルキルエステル、および新規な結晶形のアジルサルタンメチルエステルを加水分解してアジルサルタンを製造する新規な方法に関する。
【背景技術】
【０００２】
下記式（２）
【０００３】
【化１】
2018076258.tif 000003
【０００４】
で示されるアジルサルタン（化学名称：１−［［２’−（４，５−ジヒドロ−５−オキソ−１，２，４− オキサジアゾール−３−イル）[１，１’−ビフェニル−４−イル]メチル]−２−エトキシ−１Ｈ−ベンゾイミダゾール−７−カルボン酸）は、アンジオテンシンＩＩ受容体拮抗薬として優れた効果を示す治療薬として非常に有用な化合物である（特許文献１）。以下、単に、「アジルサルタン」とする場合もある。
【０００５】
このアジルサルタンは、以下のような製造方法で合成されている。
【０００６】
【化２】
2018076258.tif 000004
【０００７】
先ず、前記式（３）で示されるアルキル  ２−エトキシ−１−［［２’−（アルキロキシ−カルボニルオキシカルバムイミドイル）ビフェニル−４−イル］メチル］−１Ｈ−ベンズイミダゾール−７−カルボキシラート（以下、単に、「エステル保護基含有化合物」とする場合もある）を加熱雰囲気下に置くことにより環化反応を行い、前記式（１）で示されるアルキル  ２−エトキシ−1−［［２’−（２，５−ジヒドロ−５−オキソ−１，２，４−オキサジアゾール−３−イル）ビフェニル−４−イル］メチル］ベンズイミダゾール−７−カルボキシラート（以下、単に、「アジルサルタンアルキルエステル」とする場合もある）を製造する。なお、前記式（３）において、Ｒ２は、ヒドロキシル基を保護する保護基である。
【０００８】
そして、前記式（１）で示されるアジルサルタンアルキルエステルを加水分解することにより、アジルサルタンを製造することができる（例えば、特許文献１、非特許文献１参照。）。
【０００９】
アジルサルタンのような原薬は、不純物を低減することが望まれている。そして、各中間体を製造する工程においても、不純物の低減が求められている。すなわち、中間体を製造する工程において生じる不純物は、所望とする目的物と構造が似ているため、分離が困難である。そして、その不純物を含んだまま、最終生成物であるアジルサルタンを製造すると、アジルサルタンの類縁物質（構造が似ている副生成物）がより一層、増加する傾向にある。そのため、原薬を製造する場合においては、中間体の製造であっても、不純物を低減することが望まれている。
【先行技術文献】
【特許文献】
【００１０】
【特許文献１】特許２６４５９９６２号
【非特許文献】
【００１１】
【非特許文献１】ジャーナル  オブ  メディシナル  ケミストリー、（米国）、１９９６年、ｖｏｌ．３９、ｐ．５２２８−５２３５
【発明の概要】
【発明が解決しようとする課題】
【００１２】
そして、本発明者等の検討によれば、従来技術において、アジルサルタンアルキルエステルを製造する際に、以下の点で改善の余地があることが分かった。
【００１３】
例えば、特許文献１には、以下の方法が記載されている。先ず、Ｒ１がメチル基、Ｒ２がエチル基であるエステル保護基含有化合物をキシレン中で環化反応を実施し、アジルサルタンメチルエステルを合成する。次いで、反応液に酢酸エチルを加えて水洗乾燥した後、キシレンを留去し、残渣をシリカゲルクロマトグラフィーで精製し、得られた粗結晶を酢酸エチルとイソプロピルエーテルから再結晶する方法である。
【００１４】
また、非特許文献１においては、以下の方法が記載されている。先ず、Ｒ１がメチル基、Ｒ２が２−エチルヘキシル基であるエステル保護基含有化合物をキシレン中で環化反応を実施し、アジルサルタンメチルエステルを合成する。次いで、キシレンを留去し、酢酸エチルを用いて再結晶する方法である。
【００１５】
しかしながら、本発明者等の検討によれば、前記特許文献１、および前記非特許文献１に記載の方法においては、
下記式（４）
【００１６】
【化３】
2018076258.tif 000005
【００１７】
（式中、Ｒ１はアルキル基である）
で示されるアジルサルタンアルキルエステルの加水分解物（以下、単に、「デスエチル体」とする場合もある）や、
下記式（５）
【００１８】
【化４】
2018076258.tif 000006
【００１９】
（式中、Ｒ１はアルキル基である）
で示されるアジルサルタンアルキルエステルの二量体（以下、単に、「二量体」とする場合もある）、
さらに構造は明らかではないが、液体クロマトグラフ質量分析計（ＬＣ−ＭＡＳＳ）の分析結果において、アジルサルタンメチルエステルの分子量に１０を加えた分子量の不純物が低減できないという点で改善の余地があることが分かった。
【００２０】
つまり、酢酸エチルを含む溶媒で再結晶した場合には、不純物の低減という点で改善の余地があった。
【００２１】
また、従来知られているアジルサルタンメチルエステルの融点は、１９０〜２００℃と高い温度である。そのため、より融点のより低いアジルサルタンメチルエステルを製造することができれば、溶媒に溶解し易く、アジルサルタンとする場合に、不要な不純物を増加させることがないと考えられた。そのため、新規な結晶形を有するアジルサルタンメチルエステルの開発が求められていた。
【００２２】
したがって、本発明の目的は、高純度のアジルサルタンアルキルエステルを製造する方法を提供することにある。加えて、低い融点部分を有する新規な結晶形のアジルサルタンメチルエステルを提供することにある。そして、最終的には、該方法で製造した純度の高いアジルサルタンアルキルエステル、および／または、純度が高く新規な結晶形である前記アジルサルタンメチルエステルを使用して、高純度のアジルサルタンを製造する方法を提供することにある。
【課題を解決するための手段】
【００２３】
本発明者らは、上記課題を解決するために鋭意検討を重ねた。そして、様々な溶媒を用いて、アジルサルタンアルキルエステルの再結晶の検討を行った。その結果、アセトン、又はアセトンとアルコールとの混合溶媒を使用して、アジルサルタンアルキルエステルの結晶化を行ったところ、アジルサルタンアルキルエステルのデスエチル体や二量体の不純物を効率的に低減できることが分かった。加えて、アジルサルタンメチルエステルを、アセトン、又はアセトンとアルコールとの混合溶媒中で結晶化したところ、従来結晶にはない、低い融点部分を有する新規な結晶が得られることを見出し、本発明を完成するに至った。
【００２４】
すなわち、第一の本発明は、
下記式（１）
【００２５】
【化５】
2018076258.tif 000007
【００２６】
（式中、Ｒ１はアルキル基である）
で示されるアルキル  ２−エトキシ−１−［［２’−（２，５−ジヒドロ−５−オキソ−１，２，４−オキサジアゾール−３−イル）ビフェニル−４−イル］メチル］ベンズイミダゾール−７−カルボキシラート（以下、単に「アジルサルタンアルキルエステル」とする場合もある）を、アセトン、又はアセトンとアルコールとの混合溶媒中で結晶化させることを特徴とするアジルサルタンアルキルエステルの製造方法である。
【００２７】
第一の本発明の方法は、前記式（１）において、式中、Ｒ１がメチル基の場合、すなわち、前記式（１）で示されるアジルサルタンアルキルエステルが、アジルサルタンメチルエステルである場合に、特に効果を発揮する。そして、該アジルサルタンメチルエステルは、融点の低い部分を有する、準結晶状態のものとすることができる。
【００２８】
第二の本発明は、Ｃｕ−Ｋα線を用いるＸ線回折により、少なくとも、２θ＝９．２±０．２°、１５．８±０．２°、２２．１±０．２°に特徴的なピークを有するメチル  ２−エトキシ−1−［［２’−（２，５−ジヒドロ−５−オキソ−１，２，４−オキサジアゾール−３−イル）ビフェニル−４−イル］メチル］ベンズイミダゾール−７−カルボキシラート（以下、単に「アジルサルタンメチルエステル」とする場合もある）である。
【００２９】
また、第二の本発明のアジルサルタンメチルエステルは、少なくとも、１５０〜１６５℃の温度範囲と、１８５〜１９５℃の温度範囲とに、少なくとも融点を有する化合物となることが好ましい。
【００３０】
さらに、第三の本発明は、第一の本発明で得られたアジルサルタンアルキルエステル、および／又は第二の本発明であるアジルサルタンメチルエステルを加水分解して、アジルサルタンを製造する方法である。これらを原料とすることにより、より一層、純度の高いアジルサルタンを製造することができる。
【００３１】
なお、本発明において、純度、不純物の含有量は、下記の実施例でその条件を示した高速液体クロマトグラフィー（ＨＰＬＣ）で測定した面積ピークの値である。
【発明の効果】
【００３２】
本発明の方法によれば、高純度のアジルサルタンアルキルエステル、特に、高純度のアジルサルタンメチルエステルを得ることができる。その結果、本発明で得られたアジルサルタンアルキルエステル、および／またはアジルサルタンメチルエステルを加水分解してアジルサルタンを製造することにより、高純度のアジルサルタンを得ることができる。加えて、本発明の方法で得られるアジルサルタンメチルエステルは、融点の低い部分を有する準結晶とすることができる。
【図面の簡単な説明】
【００３３】
【図１】実施例１において製造された本発明のアジルサルタンメチルエステルの新規結晶（準結晶）のＸ線回折チャートである。
【図２】比較例１において製造された従来のアジルサルタンメチルエステル結晶のＸ線回折チャートである。
【図３】実施例１において製造された本発明のアジルサルタンメチルエステルの新規結晶（準結晶）のＤＳＣチャートである。
【図４】比較例１において製造された従来のアジルサルタンメチルエステル結晶のＤＳＣチャートである。
【発明を実施するための形態】
【００３４】
本発明は、
下記式（１）
【００３５】
【化６】
2018076258.tif 000008
【００３６】
（式中、Ｒ１はアルキル基である）
で示されるアジルサルタンメチルエステルを、アセトン、又はアセトンとアルコールとの混合溶媒中で結晶化させることを特徴とするアジルサルタンアルキルエステルの製造方法である。以下、順を追って説明する。
【００３７】
（対象アジルサルタンアルキルエステル）
先ず、結晶化させる対象となるアジルサルタンアルキルエステル（以下、対象アジルサルタンアルキルエステルとする場合もある）について説明する。なお、前記式中、Ｒ１はアルキル基である。原料となるエステル保護基含有化合物、アジルサルタンアルキルエステルの安定性、及びアジルサルタンの製造のし易さを考慮すると、Ｒ１は炭素数１〜４のアルキル基であることが好ましい。具体的には、メチル基、エチル基、プロピル基、イソプロピル基、ブチル基、イソブチル基等が挙げられ、特に、メチル基であることが好ましい。
【００３８】
（対象アジルサルタンアルキルエステルの製造）
本発明で使用する対象アジルサルタンアルキルエステルは、特に制限されるものではなく、公知の方法で合成したものを使用することができる。例えば、特許文献１、非特許文献１に記載された方法で製造されたアジルサルタンアルキルエステルを対象とすることができる。中でも、得られるアジルサルタンアルキルエステルの純度をより高め、高純度のものを得るためには、対象アジルサルタンアルキルエステルは、以下の方法で製造したものを採用することが好ましい。
【００３９】
具体的には、前記式（３）
【００４０】
【化７】
2018076258.tif 000009
【００４１】
（式中、Ｒ１は前記式（１）におけるものと同義であり、Ｒ２はヒドロキシル基の保護基である）で示されるエステル保護基含有化合物を、炭素数１〜８のアルコールを含む反応溶媒中で環化反応を行って得られるものを、対象アジルサルタンアルキルエステルとすることが好ましい。
【００４２】
Ｒ２は、ヒドロキシル基を保護する、一般的な保護基が挙げられる。具体的には、置換基を有していてもよいアルキル基、ベンジル基、置換基を有していてもよいフェニル基等が挙げられる。中でも、工業的入手のし易さ、エステル保護基含有化合物における役割、最終的に除去すること等を考慮すると、炭素数１〜８の非置換アルキル基であることが好ましい。この非置換アルキル基は、直鎖状のアルキル基であっても、分岐状のアルキル基であってもよい。
【００４３】
この環化反応は、加熱することにより、その反応を進行することができる。具体的には、前記エステル保護基含有化合物を炭素数１〜８のアルコールに溶解させて得られる反応溶液を加熱することにより、環化反応が促進され、前記エステル保護基含有化合物をアジルサルタンアルキルエステルとすることができる。この環化反応の際には、前記エステル保護基含有化合物を反応溶媒に溶解し、撹拌混合しながら加熱することが好ましい。この環化反応の際、Ｒ２−ＯＨが副生することとなる。
【００４４】
この環化反応において使用する反応溶媒は、炭素数１〜８のアルコールを含む溶媒である。炭素数１〜８のアルコールを具体的に例示すれば、メタノール、エタノール、１−プロパノール、イソプロパノール、１−ブタノール、２−メチル−１−プロパノール、２−ブタノール、２−メチル−２−プロパノール、１−ペンタノール、３−メチル−１−ブタノール、１−ヘキサノール、２−メチル−１−ペンタノール、３−メチル−１−ペンタノール、２−メチル−２−ペンタノール、２，４−ジメチル−３−ペンタノール、３−エチル−３−ペンタノール、オクタノール等が挙げられる。
【００４５】
この中でも、環化反応の際の温度を高くし、反応速度を高めることができ、かつ不純物を低減できる溶媒としては、炭素数３〜８の直鎖状、又は分岐状のアルコールを使用することが好ましい。具体的には、１−プロパノール、イソプロパノール、１−ブタノール、２−ブタノールを使用することが好ましく、１−プロパノール、１−ブタノールが特に好ましい。これら反応溶媒は、１種類を使用することもできるし、複数種類の混合溶媒を使用することもできる。混合溶媒を使用する場合には、基準となる溶媒の量は、混合溶媒の合計量である。
【００４６】
なお、反応溶媒は、炭素数１〜８のアルコール以外のその他の溶媒を５０質量％未満の割合で含むこともできるが、精製のし易さ等を考慮すると、その他の溶媒は、１０質量％以下であることが好ましく、０質量％であることがさらに好ましい。
【００４７】
対象アジルサルタンアルキルエステルを製造する際に、反応溶媒の使用量は、特に制限されるものではないが、反応の効率化、不純物の低減、および後工程の操作性を考慮すると、前記エステル保護基含有化合物１ｇに対して、３〜３０ｍｌとすることが好ましい。この範囲を満足することにより、環化反応終了後、冷却してアジルサルタンメチルエステルを結晶として取り出し易くなる。前記効果をより発揮するためには、反応溶媒の使用量は、前記エステル保護基含有化合物１ｇに対して、５〜２０ｍｌとすることがさらに好ましい。なお、反応溶媒の前記体積は、２３℃における体積である。
【００４８】
環化反応の反応温度は、反応速度を高め、かつ不純物を低減するためには、５０℃以上、反応溶液の還流温度以下とすることが好ましく、６０℃以上、反応溶液の還流温度以下とすることがより好ましく、７０℃以上、反応溶液の還流温度以下とすることがさらに好ましい。反応溶液の還流温度は、使用する反応溶媒、前記エステル保護基含有化合物の濃度、副生するＲ２−ＯＨの種類によって異なるため、一概に限定できない。ただし、より不純物の生成を抑制するためには、反応温度は、１００℃以下とすることが好ましい。
【００４９】
（（対象アジルサルタンアルキルエステルの製造；塩基の使用）
対象アジルサルタンアルキルエステルを製造する際には、中でも、反応時間をより短くするためには、塩基の存在下で実施する好ましい。具体的には、前記反応溶液中に塩基が含まれる状態であればよい。
【００５０】
環化反応において使用できる塩基は、特に制限されるものではないが、炭酸水素ナトリウム、炭酸水素カリウム、炭酸水素カルシウム、炭酸ナトリウム、炭酸カリウム、炭酸セシウム、炭酸カルシウム、炭酸リチウム、水酸化ナトリウム、水酸化カリウム、水酸化バリウム、水酸化リチウム等の無機塩基が挙げられる。また、メチルアミン、エチルアミン、トリメチルアミン、トリエチルアミン、ジイソプロピルアミン、トリプロピルアミン、ジイソプロピルエチルアミン、ピリジン、ピペラジン、ピロリジン、アニリン、Ｎ，Ｎ-ジメチルアミノピリジン、ジアザビシクロウンデセン、Ｎ−メチルモルホリン等の有機塩基を使用することができる。中でも、得られるアジルサルタンアルキルエステルの精製のし易さ、操作性を向上するためには、トリエチルアミン、ピリジン、ジイソプロピルエチルアミン等の有機塩基を使用することが好ましい。
【００５１】
これら塩基は、１種類を使用することもできるし、複数種類の塩基を使用することもできる。複数種類の塩基を使用する場合には、基準となる塩基の量は、複数種類の塩基の合計量である。
【００５２】
なお、この塩基は、前記の通り、前記エステル保護基含有化合物を製造する際に塩基を使用した場合には、該エステル保護基含有化合物を取り出す際に残存している塩基を使用することもできる。
【００５３】
対象アジルサルタンアルキルエステルを製造する際には、塩基を使用なくとも、環化反応を進行させることができる。ただし、塩基を使用する場合には、その塩基の使用量は、前記エステル保護基含有化合物１モルに対して、０．０１〜５モルとすることが好ましい。塩基をこの範囲で使用することにより、反応速度を高めることができ、かつ対象アジルサルタンアルキルエステルの収率、および純度も高くなる。この効果をより高めるためには、塩基の使用量は、前記エステル保護基含有化合物１モルに対して、０．１〜１モルとすることがより好ましい。
【００５４】
対象アジルサルタンアルキルエステルを製造する際に、塩基を使用する場合には、反応溶媒に、予め塩基、および前記エステル保護基含有化合物を加えて、加熱しながら撹拌混合することもできる。また、撹拌混合しながら加熱している反応溶液に、途中から反応を促進させるために追加することもできる。途中から追加した場合には、追加した全量が塩基の基準となる量である。
【００５５】
（対象アジルサルタンアルキルエステルの取り出し方法）
以上のような条件で環化反応を行うことにより、対象アジルサルタンアルキルエステルを製造することができる。得られた対象アジルサルタンアルキルエステルを反応系から取り出す方法は、特に制限されるものではなく、非特許文献１、特許文献１に記載の方法を採用することができる。
【００５６】
中でも、対象アジルサルタンアルキルエステルを製造する際に、反応溶媒に１〜８のアルコールを含む溶媒を使用した場合は、以下の方法を採用することが好ましい。具体的には、反応溶液を冷却するか、反応溶液から溶媒を一部留去して、炭素数１〜８のアルコールを含む反応溶媒中で対象アジルサルタンアルキルエステルの結晶を析出させて、該結晶を取り出すことが好ましい。特に、反応溶液を冷却して、結晶を析出させることが好ましい。
【００５７】
反応溶媒中で対象アジルサルタンアルキルエステルの結晶を析出させる場合には、特に制限されるものではないが、対象アジルサルタンアルキルエステル１ｇに対して、炭素数１〜８のアルコールが３〜３０ｍｌであることが好ましい。炭素数１〜８のアルコールが前記範囲を満足することにより、操作性が向上し、かつ純度を高くすることができる。よりこの効果を高めるためには、対象アジルサルタンアルキルエステル１ｇに対して、炭素数１〜８のアルコールが５〜２０ｍｌであることが好ましい。なお、炭素数１〜８のアルコールの前記量は、２３℃における体積である。
【００５８】
環化反応は、好ましくは加熱して行う。そして、より好ましい態様では、５０℃以上の温度とするため、反応溶液を、３０℃以下の範囲に冷却することが好ましく、さらに−１０〜３０℃の範囲に冷却することが好ましく、特に−１０〜１０℃の範囲に冷却することが好ましい。本発明においては、炭素数１〜８のアルコールを使用しているため、前記冷却温度の範囲において、対象アジルサルタンアルキルエステルの結晶が容易に析出する。また、この際に種結晶を用いることもできる。そして、本発明においては、冷却して対象アジルサルタンアルキルエステルの結晶が析出するように調整すれば、該結晶が、副生物、および必要に応じて配合される塩基を取り込み難くなる。
【００５９】
得られる対象アジルサルタンアルキルエステルの純度をより高くするためには、反応溶液を１０〜３０℃／時間の冷却速度で冷却して、３０℃以下、好ましくは０〜３０℃、さらに好ましくは−１０〜３０℃、特に好ましくは−１０〜２０℃の温度とすることが好ましい。さらに、得られた対象アジルサルタンアルキルエステルの収率を高めるためには、３０℃以下、好ましくは０〜３０℃、さらに好ましくは−１０〜３０℃、特に好ましくは−１０〜２０℃の温度として１時間以上、好ましくは２時間以上２０時間以下放置することが好ましい。
【００６０】
析出した対象アジルサルタンメチルエステルの結晶は、公知の方法で処理することができる。通常であれば、濾過により結晶を取り出し、洗浄・乾燥を行うことが好ましい。また、より純度の高い対象アジルサルタンアルキルエステルを得ようとする場合には、炭素数１〜８のアルコールで再結晶してもよい。
【００６１】
以上のようにして得られる対象アジルサルタンアルキルエステルは、例えば、１−プロパノールを使用した場合であって、Ｒ１がメチル基のアジルサルタンメチルエステルは、Ｃｕ−Ｋα線を用いるＸ線回折により、少なくとも、２θ＝９．９±０．２°、１０．９±０．２°に特徴的なピークを少なくとも有するものとすることができる。また、該アジルサルタンメチルエステルは、その他、２θ＝１３．６±０．２°、１７．２±０．２°、２３．２±０．２°等にピークを有するものである。従来技術で得られる結晶ではなく、新規な結晶形である。この結晶は、１−プロパノールを０．５〜５質量％含むこともできる。この溶媒を含む溶媒和物を対象アジルサルタンアルキルエステル（対象アジルサルタンメチルエステル）とすることができる。
【００６２】
本発明において、対象アジルサルタンアルキルエステルは、前記の通り、炭素数１〜８のアルコールを含む反応溶媒中で環化反応を行って得られたものを使用することが好ましい。該方法で得られる対象アジルサルタンアルキルエステルは、キシレン溶媒中で環化反応を行い、酢酸エチルを含む溶媒中で析出させた、従来のアジルサルタンアルキルエステルよりも、構造が不明な不純物を低減できる。この従来のアジルサルタンアルキルエステルは、アジルサルタンアルキルエステルよりも分子量が大きい不純物を含む傾向にある（アジルサルタンメチルエステルの場合は、アジルサルタンメチルエステルよりも分子量が１０大きい不純物を含む傾向にある。）。そのため、本発明においては、炭素数１〜８のアルコールを含む反応溶媒中で環化反応を行うことにより、不純物を低減した対象アジルサルタンを使用することが好ましい。ただし、本発明においては、下記に詳述するが、高純度のアジルサルタンアルキルエステルとすることができるため、構造が不明で分子量が大きい不純物を含む、従来のアジルサルタンアルキルエステルを対象アジルサルタンアルキルエステルとすることも、当然可能である。
【００６３】
（アジルサルタンアルキルエステルの結晶化方法；準結晶の製造方法）
（溶媒；アセトン、又はアセトンとアルコールとの混合溶媒）
本発明においては、前記対象アジルサルタンアルキルエステルの純度を高くし、かつ結晶形を変形させて融点の低いアジルサルタンアルキルエステルとするためには、対象アジルサルタンアルキルエステルを、アセトン、又はアセトンとアルコールとの混合溶媒中で結晶化させる必要がある。アセトン、又はアセトンとアルコールとの混合溶媒を使用することにより、酢酸エチルを用いた従来の方法と比べて、アジルサルタンアルキルエステルのデスエチル体や二量体の不純物を効率よく低減することができる。
【００６４】
本発明で使用する溶媒は、アセトン、又はアセトンとアルコールとの混合溶媒であり、アセトンとアルコールの合計の容積を１００としたとき、アセトンの容積比率が１００〜５０、アルコールの容積比率が０〜５０となるものが好ましい。本発明者等の検討によれば、容積比率５０％以下の範囲でアルコールを含む場合であっても、アルコールを含まない（アセトンのみの）場合と同様に、新規の結晶形を取得できることが分かった。そのため、使用するアセトンの容積比率よりも、アルコールの容積比率が大きくならない範囲であれば、対象アジルサルタンアルキルエステル中のアルコール残量を厳密に管理する必要がない。つまり、炭素数１〜８のアルコールを含む反応溶媒中で環化反応を行って得られた対象アジルサルタンアルキルエステルを使用する場合には、厳密に該アルコールを除去する必要がないため、操作性を向上できる。そのため、対象アジルサルタンアルキルエステルがアルコールを含む粗体である場合には、そのアルコール量を測定して、使用するアセトンの量を調整してやればよい。
【００６５】
本発明において、アルコールを使用する場合には、該アルコールは、炭素数１〜８のアルコールであることが好ましい。具体的に例示すれば、メタノール、エタノール、１−プロパノール、イソプロパノール、１−ブタノール、２−メチル−１−プロパノール、２−ブタノール、２−メチル−２−プロパノール、１−ペンタノール、３−メチル−１−ブタノール、１−ヘキサノール、２−メチル−１−ペンタノール、３−メチル−１−ペンタノール、２−メチル−２−ペンタノール、２，４−ジメチル−３−ペンタノール、３−エチル−３−ペンタノール、オクタノール等が挙げられる。この中でも、収率およびアジルサルタンアルキルエステルのデスエチル体や二量体の不純物の低減効果を考慮すると、炭素数３〜８の直鎖状、又は分岐状のアルコールを使用することが好ましい。具体的には、１−プロパノール、イソプロパノール、１−ブタノール、２−ブタノールを使用することが好ましく、１−プロパノール、１−ブタノールが特に好ましい。これらのアルコールは、１種類を使用することもできるし、複数種類を混合して使用することもできる。本発明において、アルコールを使用する場合には、アセトンの容積比率が９９〜５１、アルコールの容積比率が１〜４９となるものが好ましく、さらに、アセトンの容積比率が９０〜６０、アルコールの容積比率が１０〜４０となるものが好ましい。
【００６６】
（結晶化の方法）
また、使用するアセトン、又はアセトンとアルコールとの混合溶媒の量は、特に制限されるものではないが、前記対象アジルサルタンアルキルエステルの結晶１ｇに対して、３〜３０ｍｌとすることが好ましく、さらに５〜２０ｍｌとすることが好ましい。なお、使用する溶媒の前記体積は、２３℃における体積である。また、混合溶媒を使用する場合には、基準となる溶媒の量は、アセトン、およびアルコールの合計量である。
【００６７】
再結晶の方法としては、アセトン、又はアセトンとアルコールとの混合溶媒中に前記対象アジルサルタンアルキルエステルを溶解させ、好ましくは、得られる溶液の還流温度（約６０℃）に加熱し、次いで、１０〜３０℃／時間の冷却速度で冷却し、好ましくは０〜３０℃、さらに好ましくは−１０〜３０℃、特に好ましくは−１０〜２０℃の温度範囲で一定時間保持することが好ましい。
【００６８】
（アジルサルタンアルキルエステル、新規アジルサルタンメチルエステル）
アセトン、又はアセトンとアルコールとの混合溶媒中で結晶化して得られるアジルサルタンアルキルエステルにおいて、好適な化合物であるＲ１がメチル基となるアジルサルタンメチルエステルは、Ｃｕ−Ｋα線を用いるＸ線回折により、少なくとも、２θ＝９．２±０．２°、１５．８±０．２°、２２．１±０．２°に特徴的なピークを有する新規な結晶となる。その他のピークとしては、２θ＝１８．２±０．２°、２５．１±０．２°、２７．４±０．２°にピークを有する結晶となる。
【００６９】
また、アセトン、又はアセトンとアルコールとの混合溶媒中で結晶化して得られるアジルサルタンメチルエステルは、少なくとも融点が２つ存在する、新規な結晶形（以下、この融点の低い結晶を単に「準結晶」とする場合もある）となる。中でも、アセトン、又はアセトンとアルコールとの混合溶媒中で結晶化させて得られるアジルサルタンメチルエステルは、実施例で示した示差走査熱量計の条件で測定した融点が、少なくとも１５０〜１６５℃、１８５〜１９５℃に観察されるものとなる。なお、該示差走査熱量（ＤＳＣ）測定で決定される融点は、吸熱ピークのピークトップ温度である。この新規な準結晶は、従来知られているアジルサルタンアルキルエステルよりも融点が低いため、完全結晶体ではないものと考えられる。そのため、純度は高いが、容易に溶解することができるため、次の加水分解反応に好適に使用できる。
【００７０】
準結晶のアジルサルタンメチルエステルの融解熱量は、図３にチャートを示した通り、吸熱ピークに対して綺麗な接線を引いて求めることができない。これは、該アジルサルタンメチルエステルが、不安定な状態の結晶であることに起因しているものと推定される。そのため、該融解熱量は正確な値ではないが、図３のように融解熱量を求めた場合には、１５０〜１６５℃の温度範囲の融点（以下、単に、「低融点」とする場合もある）に関する融解熱量が２〜１５Ｊ／ｇであり、１８５〜１９５℃の温度範囲の融点（以下、単に、「高融点」とする場合もある）に関する融解熱量が４０〜７０Ｊ／ｇであることが好ましい。さらに低融点に関する融解熱量が４〜１０Ｊ／ｇであり、高融点に関する融解熱量が５０〜６０Ｊ／ｇであることが好ましい。
【００７１】
このように炭素数１〜８のアルコールを含む溶媒中で得られた新規な結晶を、さらにアセトン、又はアセトンとアルコールの混合溶媒で再結晶することにより、純度を高めることができるだけでなく、容易に溶解できる融点の低い、準結晶とすることができる。
【００７２】
（アジルサルタン製造方法）
本発明においては、前記方法で得られたアジルサルタンアルキルエステルを加水分解することにより、
下記式（２）
【００７３】
【化８】
2018076258.tif 000010
【００７４】
で示されるアジルサルタンを製造することができる。使用するアジルサルタンアルキルエステルは、新規な結晶であっても、準結晶であってもよい。
【００７５】
加水分解する条件は、特に制限されるものではなく、公知の方法、例えば、特許文献１に記載の方法を採用することができる。具体的には、塩基、又は酸の存在下で加水分解を行うことにより、−ＣＯＯＲ１（アルキルエステル基）を−ＣＯＯＨ（カルボン酸）へとすればよい。
【００７６】
得られたアジルサルタンは、特に制限されるものではなく、公知の方法で精製して原薬とすればよい。例えば、再結晶やリスラリー、カラムクロマトグラフィーなどの方法を用いる方法が挙げられる。
【実施例】
【００７７】
以下に実施例を挙げて、本発明を詳細に説明するが、具体例であって、本発明はこれらにより限定されるものではない。
【００７８】
なお、実施例および比較例における純度評価は、以下の高速液体クロマトグラフィー（ＨＰＬＣ）を用いた方法で行い、結晶形および融点の測定は以下の粉末Ｘ線回折（ＸＲＤ）、示差走査熱量計（ＤＳＣ）を用いた方法で行った。
【００７９】
＜ＨＰＬＣの測定条件＞
装置：高速液体クロマトグラフィー（ＨＰＬＣ）。
機種：２６９５−２４８９−２９９８（Ｗａｔｅｒｓ社製）。
検出器：紫外吸光光度計（測定波長：２１０ｎｍ）。
カラム：Ｋｒｏｍａｓｉｌ  Ｃ１８、内径４．６ｍｍ、長さ１５ｃｍ（粒子径５μｍ）（ＡｋｚｏＮｏｂｅｌ社製）。
カラム温度：３０℃一定。
サンプル温度：２５℃一定。
移動相Ａ：アセトニトリル。
移動相Ｂ：１５ｍＭリン酸二水素カリウム水溶液（ｐＨ＝２．５  リン酸にて調整）。
移動相の送液：移動相Ａ，Ｂの混合比を表１のように変えて濃度勾配制御する。
【００８０】
【表１】
2018076258.tif 000011
【００８１】
流速：１．０ｍＬ／ｍｉｎ。
測定時間：９０分。
【００８２】
上記条件において、前記アジルサルタンメチルエステルは約１４．５分、前記デスエチル体は約７．０分、前記二量体は約４９．１分、アジルサルタンメチルエステルよりも分子量が１０大きい不純物は約５．５分、前記エステル保護基含有化合物（前記式（３）において、Ｒ１がメチル基であり、Ｒ２がエチル基である化合物）は約１６．２分、前記エステル保護基含有化合物（前記式（３）において、Ｒ１がメチル基、Ｒ２が２−エチルヘキシル基である化合物）は約５２．３分、前記アジルサルタンは約７．３分にピークが確認される。
【００８３】
以下の実施例、比較例において、前記エステル保護基含有化合物、前記アジルサルタンメチルエステル、前記アジルサルタンの各純度は、すべて、上記条件で測定される全ピークの面積値（溶媒由来のピークを除く）の合計に対する各化合物のピーク面積値の割合である。
【００８４】
＜アジルサルタンアルキルエステルの結晶形の測定＞
装置：Ｘ線回折装置（ＸＲＤ）。
機種：ＳｍａｒｔＬａｂ（株式会社リガク製）。
測定方法：ＡＳＣ６  ＢＢ  Ｄｔｅｘ。
Ｘ 線出力：４０ｋＶ−３０ｍＡ。
波長：ＣｕＫａ／１．５４１８８２Å。
【００８５】
＜アジルサルタンアルキルエステルの融点の測定＞
装置：示差走査熱量計（ＤＳＣ）。
機種：ＤＳＣ６２００（エスアイアイ・ナノテクノロジー社製）。
昇温条件：１０℃／分。
ガス：アルゴン。
【００８６】
製造例１（対象アジルサルタンメチルエステルの合成）
直径１０ｃｍの２枚撹拌翼を備えた１０００ｍＬ四つ口フラスコにエステル保護基含有化合物（前記式（３）において、Ｒ１がメチル基であり、Ｒ２がエチル基である化合物）５０ｇ（９６．８０ｍｍｏｌ）を量りとり、１−プロパノール４００ｍＬ、トリエチルアミン１．９６ｇ（１９．３６ｍｍｏｌ）を加え、還流温度（約９５℃）まで加熱した後、同温度にて１４時間反応を行った。反応後の溶液を２０℃／時間の速度で０℃まで冷却し、０℃で１４時間撹拌した。次いで、得られたスラリー液を減圧濾過して析出した結晶を分取し、４０℃で減圧乾燥して、３８．３ｇの対象アジルサルタンメチルエステルの結晶（アジルサルタンメチルエステルの純度：９７．３％、前記デスエチル体：０．１０％、前記二量体：０．１６％）を得た（収率：８４．２％）。また、アジルサルタンメチルエステルよりも分子量が１０大きい不純物は確認できなかった。また、この対象アジルサルタンメチルエステルを試料として、ＸＲＤを測定すると、２θ＝９．９°、１０．９°、１３．６°、１７．２°、２３．２°に特徴的なピークを与えるＸ線回折チャートが得られた。さらに、ＤＳＣ測定をすると９０．９℃（融解熱量１５．７９０Ｊ／ｇ）と１８６．６℃（融解熱量５８．８８６Ｊ／ｇ）に融点を有することが確認できた。
【００８７】
実施例１（アジルサルタンメチルエステルの結晶化）
直径５ｃｍの２枚撹拌翼を備えた２００ｍＬ三つ口フラスコに製造例１で得られた対象アジルサルタンメチルエステル１０ｇを量りとり、アセトン１００ｍＬを加え、還流温度（約５７℃）まで加熱し、対象アジルサルタンメチルエステルを溶解した。溶解後、２０℃／時間の速度で０℃まで冷却し、０℃で１２時間撹拌した。次いで、得られたスラリー液を減圧濾過して析出した結晶を分取し、４０℃で減圧乾燥して、８．７ｇのアジルサルタンメチルエステルの結晶（アジルサルタンメチルエステルの純度：９９．１％、前記デスエチル体：未検出、前記二量体：０．０４％）を得た（収率：８７．２％）。結果を表２にまとめた。アジルサルタンメチルエステルよりも分子量が１０大きい不純物は確認できなかった。また、このアジルサルタンメチルエステルを試料として、ＸＲＤを測定すると図１に示すように２θ＝９．２°、１５．８°、１８．２°、２２．１°、２５．１°、２７．４°に特徴的なピークを与えるアジルサルタンメチルエステルの準結晶であることが分かった。結果を表３にまとめた。さらに、ＤＳＣ測定をすると図３に示すように１６０．６℃（融解熱量９．６３５Ｊ／ｇ）と１８９．９℃（融解熱量５１．７６６Ｊ／ｇ）に融点を有することが確認できた。
【００８８】
実施例２（アジルサルタンメチルエステルの再結晶）
直径３．５ｃｍの２枚撹拌翼を備えた１００ｍＬ三つ口フラスコに製造例１で得られた対象アジルサルタンメチルエステル５ｇを量りとり、アセトン３０ｍＬ、１−プロパノール２０ｍＬを加え、還流温度まで加熱し、対象アジルサルタンメチルエステルを溶解した。溶解後、２０℃／時間の速度で０℃まで冷却し、０℃で１２時間撹拌した。次いで、得られたスラリー液を減圧濾過して析出した結晶を分取し、４０℃で減圧乾燥して、４．３ｇのアジルサルタンメチルエステルの結晶（アジルサルタンメチルエステルの純度：９９．０％、前記デスエチル体：未検出、前記二量体：０．０４％）を得た（収率：８６．０％）。結果を表２にまとめた。アジルサルタンメチルエステルよりも分子量が１０大きい不純物は確認できなかった。また、このアジルサルタンメチルエステルを試料として、ＸＲＤを測定すると２θ＝９．２°、１５．７°、１８．２°、２２．１°、２５．２°、２７．４°に特徴的なピークを与えるアジルサルタンメチルエステルの準結晶であることが分かった。結果を表３にまとめた。さらに、ＤＳＣ測定をすると１５７．２℃（融解熱量５．２４９Ｊ／ｇ）と１８９．７℃（融解熱量５７．２６６Ｊ／ｇ）に融点を有することが確認できた。
【００８９】
実施例３（アジルサルタンメチルエステルの結晶化）
実施例２において、１−プロパノールを１−ブタノールに変更した以外は同様の操作を行った。
【００９０】
４．２ｇのアジルサルタンメチルエステルの結晶（アジルサルタンメチルエステルの純度：９９．１％、前記デスエチル体：未検出、前記二量体：０．０４％）を得た（収率：８５．４％）。結果を表２にまとめた。アジルサルタンメチルエステルよりも分子量が１０大きい不純物は確認できなかった。また、ＸＲＤの結果も実施例２のアジルサルタンメチルエステルと同様であった。結果を表３にまとめた。さらに、ＤＳＣ測定をすると１５８．１℃（融解熱量４．１９１Ｊ／ｇ）と１８９．５℃（融解熱量５８．７３４Ｊ／ｇ）に融点を有することが確認できた。
【００９１】
実施例４（アジルサルタンメチルエステルの結晶化）
直径３．５ｃｍの２枚撹拌翼を備えた１００ｍＬ三つ口フラスコに、下記の比較例１の方法で製造した対象アジルサルタンメチルエステル４ｇを量りとり、アセトン４０ｍＬを加え、還流温度まで加熱し、対象アジルサルタンメチルエステルを溶解した。溶解後、２０℃／時間の速度で０℃まで冷却し、０℃で１４時間撹拌した。次いで、得られたスラリー液を減圧濾過して析出した結晶を分取し、４０℃で減圧乾燥して、２．８ｇのアジルサルタンメチルエステルの結晶（アジルサルタンメチルエステルの純度：９６．６％、前記デスエチル体：未検出、前記二量体：０．０７％）を得た（収率：７０．２％）。結果を表２にまとめた。アジルサルタンメチルエステルよりも分子量が１０大きい不純物は１．６４％であった。また、このアジルサルタンメチルエステルを試料として、ＸＲＤを測定すると２θ＝９．２°、１５．７°、１８．１°、２２．１°、２５．３°、２７．４°に特徴的なピークを与えるアジルサルタンメチルエステルの準結晶であることが分かった。結果を表３にまとめた。さらに、ＤＳＣ測定をすると１５９．４℃（融解熱量７．９２１Ｊ／ｇ）と１９０．２℃（融解熱量５５．０１５Ｊ／ｇ）に融点を有することが確認できた。
【００９２】
実施例５（アジルサルタンメチルエステルの再結晶）
実施例４で製造したアジルサルタンメチルエステルを対象アジルサルタンメチルエステルとした。
【００９３】
実施例４で製造したアジルサルタンメチルエステル２ｇを用いて、繰り返し実施例４と同様の操作を行った。
【００９４】
１．７ｇのアジルサルタンメチルエステルの結晶（アジルサルタンメチルエステルの純度：９９．３％、前記デスエチル体：未検出、前記二量体：０．０２％）を得た（収率：８５．９％）。結果を表２にまとめた。アジルサルタンメチルエステルよりも分子量が１０大きい不純物は確認できなかった。また、ＸＲＤの結果も実施例１のアジルサルタンメチルエステルと同様であった。結果を表３にまとめた。さらに、ＤＳＣ測定をすると１６０．２℃（融解熱量６．４２４Ｊ／ｇ）と１９０．１℃（融解熱量５６．９７１Ｊ／ｇ）に融点を有することが確認できた。
【００９５】
実施例６（アジルサルタンの合成）
直径３．５ｃｍの２枚撹拌翼を備えた１００ｍＬ三つ口フラスコに実施例２で得られたアジルサルタンメチルエステル５ｇを量りとり、１．２５Ｍ  水酸化ナトリウム水溶液５０ｍＬを加え、５０℃まで加熱した後、同温度にて３時間反応を行った。反応液を４５℃まで冷却した後、同温度でアセトン２５ｍＬ、酢酸１７ｍＬ、水１７ｍＬを加えて、アジルサルタンの結晶を析出させた。反応液を２０℃／時間の速度で２０℃まで冷却した後、同温度にて６時間撹拌した。次いで、得られたスラリー液を減圧濾過して析出した結晶を分取し、４０℃で乾燥して、４．３ｇのアジルサルタンの結晶を得た（アジルサルタンの純度：９９．７％）。
【００９６】
比較例１（非特許文献１記載の方法による前記アジルサルタンメチルエステルの製造）
直径５ｃｍの２枚撹拌翼を備えた２００ｍＬ三つ口フラスコにエステル保護基含有化合物（前記式（３）において、Ｒ１がメチル基であり、Ｒ２が２−エチルヘキシル基である化合物）１０ｇを量りとり、キシレン１００ｍＬを加え、還流温度（約１３０℃）まで加熱した後、同温度にて２時間反応を行った。反応後の溶液を減圧濃縮し、残渣に酢酸エチル１００ｍＬを加え、還流温度（約８０℃）まで昇温し、濃縮残渣の結晶を完全に溶解した。得られた溶液を２０℃まで冷却し、２０℃で１２時間撹拌した。次いで、得られたスラリー液を減圧濾過して析出した結晶を分取し、４０℃で減圧乾燥して、４．１ｇのアジルサルタンメチルエステルの結晶（アジルサルタンメチルエステルの純度：８８．３％、前記デスエチル体：０．３４％、前記二量体：０．２７％））を得た（収率：５０．２％）。アジルサルタンメチルエステルよりも分子量が１０大きい不純物は１０．８％であった。また、このアジルサルタンメチルエステルを試料として、ＸＲＤを測定すると、図２に示すＸ線回折チャートが得られ、この結晶は２θ＝８．０°、１０．４°、１２．０°、１５．９°、２１．４°に特徴的なピークを与える化合物であることが分かった。結果を表３にまとめた。さらに、ＤＳＣ測定をすると図４に示すように、１９３．６℃（融解熱量７６．６１９Ｊ／ｇ）に融点を有することが確認できた。
【００９７】
【表２】
2018076258.tif 000012
【００９８】
【表３】
2018076258.tif 000013
【図１】
2018076258.tif 000017
【図２】
2018076258.tif 000018
【図３】
2018076258.tif 000019
【図４】
2018076258.tif 000020